【誤訳訂正書】
【提出日】平成27年9月14日(2015.9.14)
【誤訳訂正１】
【訂正対象書類名】特許請求の範囲
【訂正対象項目名】全文
【訂正方法】変更
【訂正の内容】
【特許請求の範囲】
【請求項１】
式
（Ｒｐ）ｉ（Ｍｔ）ａ（Ｌｕ）ｂ（Ｓｖ）ｄ（Ｃｗ）ｅ（Ｈｘ）ｆ（Ｏｙ）ｇ（Ｎｚ）ｈ
［式中、
Ｒは少なくとも１つのランタノイド元素金属又はアルカリ土類金属であり；
Ｍは少なくとも１つの「ｄ」ブロック元素金属であり；
Ｌは、「ｄ」ブロック元素金属Ｍと異なる少なくとも１つの「ｄ」ブロック元素金属であり；
０＜＝ｉ＜＝１であり；
０＝＜ｂ／ａ＝＜５、
０．５（ａ＋ｂ）＜＝ｄ＜＝５（ａ＋ｂ）、
０＜＝ｅ＜＝１１（ａ＋ｂ）、
０＜＝ｆ＜＝７（ａ＋ｂ）、
０＜＝ｇ＜＝５（ａ＋ｂ）、
０＜＝ｈ＜＝２（ａ＋ｂ）、
であり、
ｐ、ｔ、ｕ、ｖ、ｗ、ｘ、ｙ、ｚの各々は、それぞれにＭ、Ｌ、Ｓ、Ｃ、Ｈ、Ｏ及びＮの各々についての全電荷を表し、ｐｉ＋ｔａ＋ｕｂ＋ｖｄ＋ｗｅ＋ｘｆ＋ｙｇ＋ｚｈ＝０である。］
を有する触媒組成物であって、
触媒が、重質油供給原料に対して活性金属触媒少なくとも１２００ｗｐｐｍの濃度で、水素化転化プロセスにおいて重質油供給原料に加えられ；
Ｍ及びＬは次の（ｉ）〜（ｖ）から選択され；
（ｉ）Ｍが、亜鉛、鉄、及びこれらの混合物から選択され、Ｌが、亜鉛、鉄、及びこれらの混合物から選択される；
（ｉｉ）Ｍが銅及び鉄並びにこれらの混合物から選択され、Ｌが銅及び鉄並びにこれらの混合物から選択され、ＭがＬと異なる；
（ｉｉｉ）Ｍがコバルト及び鉄並びにこれらの混合物から選択され、Ｌがコバルト及び鉄並びにこれらの混合物から選択され、ＭがＬと異なる；
（ｉｖ）Ｍがクロム及び鉄並びにこれらの混合物から選択され、Ｌがクロム及び鉄並びにこれらの混合物から選択され、ＭがＬと異なる；並びに
（ｖ）Ｍがチタン及び鉄並びにこれらの混合物から選択され、Ｌがチタン及び鉄並びにこれらの混合物から選択され、ＭがＬと異なる；
触媒は少なくとも３つの回折ピークが、Ｂｒａｇｇ角８〜１８°、３２〜４０°及び５５〜６５°（０から７０°までの２θスケール）に位置する、
触媒組成物。
【請求項２】
触媒が、０．０００５〜１０００ミクロンの平均粒子サイズを有する、請求項１に記載の触媒組成物。
【請求項３】
触媒が、大きさ１００ｎｍ未満のコロイド状サイズ粒子のクラスターを含む、請求項１に記載の触媒組成物。
【請求項４】
触媒が、窒素吸着法によって測定して０．０５〜５ｍｌ／ｇまでの細孔容積を有する、請求項１に記載の触媒組成物。
【請求項５】
触媒が、少なくとも５ｍ２／ｇの表面積を有する、請求項１に記載の触媒組成物。
【請求項６】
Ｍが、亜鉛、鉄、及びこれらの混合物から選択され、Ｌが、亜鉛、鉄、及びこれらの混合物から選択される、請求項１に記載の触媒組成物。
【請求項７】
ＭがＦｅであり、ＬがＺｎであり、Ｆｅ対Ｚｎの重量比が１：９から９：１までの範囲にある、請求項１に記載の触媒組成物。
【請求項８】
Ｍ及びＬの少なくとも１つが、ジメチルジチオカルバミン酸鉄（ＩＩＩ）（Ｆｅ−ＤＴＣ）、ジエチルジチオカルバミン酸亜鉛（Ｚｎ−ＤＴＣ）、ジイソプロピルジチオリン酸亜鉛、「ｄ」ブロック元素金属の硫酸塩、硝酸塩、炭酸塩、硫化物、オキシ硫化物、酸化物及び水和酸化物、アンモニウム塩、酢酸塩、シュウ酸塩、クエン酸塩、ナフテン酸塩及びオクチル酸塩並びにヘテロポリ酸の群から選択される金属前駆体から得られる、請求項１に記載の触媒組成物。
【請求項９】
Ｍ及びＬの少なくとも１つが、有機酸の「ｄ」ブロック元素金属塩の群から選択される金属前駆体から得られる、請求項１に記載の触媒組成物。
【請求項１０】
Ｍ及びＬの少なくとも１つが、非環式酸、脂環式脂肪族酸、炭素原子２個以上を含有するカルボン酸の「ｄ」元素金属塩及びこれらの混合物の群から選択される金属前駆体から得られる、請求項１に記載の触媒組成物。
【請求項１１】
ｂ／ａが、０．１から１０までにわたるモル比を有する、請求項１に記載の触媒組成物。
【請求項１２】
触媒が、酸化物に対して５０重量％以上のチタニアを含む耐火性酸化物材料をさらに含む、請求項１に記載の触媒組成物。
【請求項１３】
触媒が、水素化のために使用され、０．２５〜４重量％の触媒対油の比で重質油供給原料に加えられる、請求項１に記載の触媒組成物。
【請求項１４】
Ｍが銅及び鉄並びにこれらの混合物から選択され、Ｌが銅及び鉄並びにこれらの混合物から選択され、ＭがＬと異なる、請求項１に記載の触媒組成物。
【請求項１５】
Ｍがコバルト及び鉄並びにこれらの混合物から選択され、Ｌがコバルト及び鉄並びにこれらの混合物から選択され、ＭがＬと異なる、請求項１に記載の触媒組成物。
【請求項１６】
Ｍがクロム及び鉄並びにこれらの混合物から選択され、Ｌがクロム及び鉄並びにこれらの混合物から選択され、ＭがＬと異なる、請求項１に記載の触媒組成物。
【請求項１７】
Ｍがチタン及び鉄並びにこれらの混合物から選択され、Ｌがチタン及び鉄並びにこれらの混合物から選択され、ＭがＬと異なる、請求項１に記載の触媒組成物。
【請求項１８】
触媒が、乾燥、無灰基準に基づいて０．２５〜５重量％の金属対石炭の濃度で、石炭液化プロセスにおける石炭粒子に適用される、請求項１に記載の触媒組成物。
【請求項１９】
触媒組成物を調製する方法であって、
ｉ）異なる「ｄ」ブロック元素金属の少なくとも２つの金属前駆体を用意するステップ、
ｉｉ）硫化ステップにおいて当該少なくとも２つの金属前駆体を硫化剤と合わせて、少なくとも１つの硫化された触媒前駆体を形成するステップであって、硫化剤が、元素イオウ、硫化アンモニウム、ポリ硫化アンモニウム（［（ＮＨ４）２Ｓｘ）、チオ硫酸アンモニウム（（ＮＨ４）２Ｓ２Ｏ３）、チオ硫酸ナトリウムＮａ２Ｓ２Ｏ３）、チオ尿素ＣＳＮ２Ｈ４、二硫化炭素、ジメチルジスルフィド（ＤＭＤＳ）、ジメチルスルフィド（ＤＭＳ）、ターシャリーブチルポリスルフィド（ＰＳＴＢ）、ターシャリーノニルポリスルフィド（ＰＳＴＮ）、メルカプタン、チオグリコール及びこれらの混合物の群から選択される、ステップ、及び、
ｉｉｉ）前記少なくとも１つの硫化された触媒前駆体を炭化水素化合物と混合して、硫化された触媒前駆体を式（Ｒｐ）ｉ（Ｍｔ）ａ（Ｌｕ）ｂ（Ｓｖ）ｄ（Ｃｗ）ｅ（Ｈｘ）ｆ（Ｏｙ）ｇ（Ｎｚ）ｈを有する触媒組成物に転換するステップ
［式中、
Ｒは少なくとも１つのランタノイド元素金属又はアルカリ土類金属であり；
Ｍは少なくとも１つの「ｄ」ブロック元素金属であり；
Ｌは、「ｄ」ブロック元素金属Ｍと異なる少なくとも１つの「ｄ」ブロック元素金属であり；
０＜＝ｉ＜＝１であり；
０＜ｂ／ａ＝＜５、
０．５（ａ＋ｂ）＜＝ｄ＜＝５（ａ＋ｂ）、
０＜ｅ＜＝１１（ａ＋ｂ）、
０＜ｆ＜＝７（ａ＋ｂ）、
０＜ｇ＜＝５（ａ＋ｂ）、
０＜ｈ＜＝２（ａ＋ｂ）
であり、
ｐ、ｔ、ｕ、ｖ、ｗ、ｘ、ｙ、ｚの各々は、それぞれにＭ、Ｌ、Ｓ、Ｃ、Ｈ、Ｏ及びＮの各々についての全電荷を表し、ここで、ｐｉ＋ｔａ＋ｕｂ＋ｖｄ＋ｗｅ＋ｘｆ＋ｙｇ＋ｚｈ＝０である。］
を含み、
触媒組成物は少なくとも３つの回折ピークが２５°を超える２θ角に位置するＸ線粉末回折パターンを有する、
方法。
【請求項２０】
触媒組成物を調製する方法であって、
ｉ）異なる「ｄ」ブロック元素金属の少なくとも２つの金属前駆体、第１の金属前駆体及び第２の金属前駆体を用意するステップ、
ｉｉ）硫化剤を用いて第１の金属前駆体を硫化して、第１の硫化された触媒前駆体を形成するステップ、並びに、
ｉｉｉ）第１の硫化された触媒前駆体及び第２の金属前駆体を炭化水素化合物と合わせて、前記前駆体を式Ｒｐ）ｉ（Ｍｔ）ａ（Ｌｕ）ｂ（Ｓｖ）ｄ（Ｃｗ）ｅ（Ｈｘ）ｆ（Ｏｙ）ｇ（Ｎｚ）ｈを有する触媒組成物に転換するステップ
［式中、
Ｒは少なくとも１つのランタノイド元素金属又はアルカリ土類金属であり；
Ｍは少なくとも１つの「ｄ」ブロック元素金属であり；
Ｌは、「ｄ」ブロック元素金属Ｍと異なる少なくとも１つの「ｄ」ブロック元素金属であり；
０＜＝ｉ＜＝１であり；
０＜ｂ／ａ＝＜５、
０．５（ａ＋ｂ）＜＝ｄ＜＝５（ａ＋ｂ）、
０＜ｅ＜＝１１（ａ＋ｂ）、
０＜ｆ＜＝７（ａ＋ｂ）、
０＜ｇ＜＝５（ａ＋ｂ）、
０＜ｈ＜＝２（ａ＋ｂ）
であり、
ｐ、ｔ、ｕ、ｖ、ｗ、ｘ、ｙ、ｚの各々は、それぞれにＭ、Ｌ、Ｓ、Ｃ、Ｈ、Ｏ及びＮの各々についての全電荷を表し、ここで、ｐｉ＋ｔａ＋ｕｂ＋ｖｄ＋ｗｅ＋ｘｆ＋ｙｇ＋ｚｈ＝０。］
を含み、
触媒は少なくとも３つの回折ピークが２５°を超える２θ角に位置するＸ線粉末回折パターンを有する、
方法。
【請求項２１】
触媒組成物を調製する方法であって、
ｉ）異なる「ｄ」ブロック元素金属の少なくとも２つの金属前駆体を用意するステップ、
ｉｉ）硫化剤を用いて第１の金属前駆体を硫化して、第１の硫化された触媒前駆体を形成するステップ、
ｉｉ）硫化剤を用いて第２の金属前駆体を硫化して、第２の硫化された触媒前駆体を形成するステップ、並びに、
ｉｉｉ）第１の硫化された触媒前駆体及び第２の硫化された金属前駆体を炭化水素化合物と合わせて、前記前駆体を式Ｒｐ）ｉ（Ｍｔ）ａ（Ｌｕ）ｂ（Ｓｖ）ｄ（Ｃｗ）ｅ（Ｈｘ）ｆ（Ｏｙ）ｇ（Ｎｚ）ｈを有する触媒組成物に転換するステップ
［式中、
Ｒは少なくとも１つのランタノイド元素金属又はアルカリ土類金属であり；
Ｍは少なくとも１つの「ｄ」ブロック元素金属であり；
Ｌは、「ｄ」ブロック元素金属Ｍと異なる少なくとも１つの「ｄ」ブロック元素金属であり；
０＜＝ｉ＜＝１であり；
０＜ｂ／ａ＝＜５、
０．５（ａ＋ｂ）＜＝ｄ＜＝５（ａ＋ｂ）、
０＜ｅ＜＝１１（ａ＋ｂ）、
０＜ｆ＜＝７（ａ＋ｂ）、
０＜ｇ＜＝５（ａ＋ｂ）、
０＜ｈ＜＝２（ａ＋ｂ）
であり、
ｐ、ｔ、ｕ、ｖ、ｗ、ｘ、ｙ、ｚの各々は、それぞれにＭ、Ｌ、Ｓ、Ｃ、Ｈ、Ｏ及びＮの各々についての全電荷を表し、ここで、ｐｉ＋ｔａ＋ｕｂ＋ｖｄ＋ｗｅ＋ｘｆ＋ｙｇ＋ｚｈ＝０である。］
を含み、
触媒は少なくとも３つの回折ピークが２５°を超える２θ角に位置するＸ線粉末回折パターンを有する、
方法。
【請求項２２】
触媒組成物を調製する方法であって、
ｉ）金属前駆体の少なくとも１つが油分散性イオウ含有有機化合物である、異なる「ｄ」ブロック元素金属の少なくとも２つの金属前駆体を用意するステップ、及び、
ｉｉｉ）前記金属前駆体を炭化水素化合物と合わせて、前記前駆体を式（Ｒｐ）ｉ（Ｍｔ）ａ（Ｌｕ）ｂ（Ｓｖ）ｄ（Ｃｗ）ｅ（Ｈｘ）ｆ（Ｏｙ）ｇ（Ｎｚ）ｈを有する触媒組成物に転換すステップ
［式中、
Ｒは少なくとも１つのランタノイド元素金属又はアルカリ土類金属であり；
Ｍは少なくとも１つの「ｄ」ブロック元素金属であり；
Ｌは、「ｄ」ブロック元素金属Ｍと異なる少なくとも１つの「ｄ」ブロック元素金属であり；
０＜＝ｉ＜＝１であり；
０＜ｂ／ａ＝＜５、
０．５（ａ＋ｂ）＜＝ｄ＜＝５（ａ＋ｂ）、
０＜ｅ＜＝１１（ａ＋ｂ）、
０＜ｆ＜＝７（ａ＋ｂ）、
０＜ｇ＜＝５（ａ＋ｂ）、
０＜ｈ＜＝２（ａ＋ｂ）
であり、
ｐ、ｔ、ｕ、ｖ、ｗ、ｘ、ｙ、ｚの各々は、それぞれにＭ、Ｌ、Ｓ、Ｃ、Ｈ、Ｏ及びＮの各々についての全電荷を表し、ここで、ｐｉ＋ｔａ＋ｕｂ＋ｖｄ＋ｗｅ＋ｘｆ＋ｙｇ＋ｚｈ＝０である。］
を含み、
触媒は少なくとも３つの回折ピークが２５°を超える２θ角に位置するＸ線粉末回折パターンを有する、
方法。
【請求項２３】
触媒組成物を調製する方法であって、
ｉ）溶媒担体中に、異なる「ｄ」ブロック元素金属の少なくとも２つの金属前駆体を含む触媒前駆体を用意するステップ、
ｉｉ）触媒前駆体を硫化剤及び炭化水素供給原料と合わせて、式（Ｒｐ）ｉ（Ｍｔ）ａ（Ｌｕ）ｂ（Ｓｖ）ｄ（Ｃｗ）ｅ（Ｈｘ）ｆ（Ｏｙ）ｇ（Ｎｚ）ｈを有する少なくとも１つの硫化された触媒を形成するステップ
［式中、
Ｒは少なくとも１つのランタノイド元素金属又はアルカリ土類金属であり；
Ｍは少なくとも１つの「ｄ」ブロック元素金属であり；
Ｌは、「ｄ」ブロック元素金属Ｍと異なる少なくとも１つの「ｄ」ブロック元素金属であり；
０＜＝ｉ＜＝１であり；
０＜ｂ／ａ＝＜５、
０．５（ａ＋ｂ）＜＝ｄ＜＝５（ａ＋ｂ）、
０＜ｅ＜＝１１（ａ＋ｂ）、
０＜ｆ＜＝７（ａ＋ｂ）、
０＜ｇ＜＝５（ａ＋ｂ）、
０＜ｈ＜＝２（ａ＋ｂ）
であり、
ｐ、ｔ、ｕ、ｖ、ｗ、ｘ、ｙ、ｚの各々は、それぞれにＭ、Ｌ、Ｓ、Ｃ、Ｈ、Ｏ及びＮの各々についての全電荷を表し、ここで、ｐｉ＋ｔａ＋ｕｂ＋ｖｄ＋ｗｅ＋ｘｆ＋ｙｇ＋ｚｈ＝０である。］
を含み、
前記触媒は少なくとも３つの回折ピークが２５°を超える２θ角に位置するＸ線粉末回折パターンを有する、
方法。
【請求項２４】
触媒組成物を調製する方法であって、
ｉ）溶媒担体中に、異なる「ｄ」ブロック元素金属の少なくとも２つの金属前駆体を含む触媒前駆体を用意するステップ、
ｉｉ）硫化された触媒前駆体とするために、触媒前駆体を硫化剤と合わせるステップ、
ｉｉｉ）硫化された触媒前駆体を炭化水素供給原料と合わせて、式（Ｒｐ）ｉ（Ｍｔ）ａ（Ｌｕ）ｂ（Ｓｖ）ｄ（Ｃｗ）ｅ（Ｈｘ）ｆ（Ｏｙ）ｇ（Ｎｚ）ｈを有する触媒組成物を形成するステップ
［式中、
Ｒは少なくとも１つのランタノイド元素金属又はアルカリ土類金属であり；
Ｍは少なくとも１つの「ｄ」ブロック元素金属であり；
Ｌは、「ｄ」ブロック元素金属Ｍと異なる少なくとも１つの「ｄ」ブロック元素金属であり；
０＜＝ｉ＜＝１であり；
０＜ｂ／ａ＝＜５、
０．５（ａ＋ｂ）＜＝ｄ＜＝５（ａ＋ｂ）、
０＜ｅ＜＝１１（ａ＋ｂ）、
０＜ｆ＜＝７（ａ＋ｂ）、
０＜ｇ＜＝５（ａ＋ｂ）、
０＜ｈ＜＝２（ａ＋ｂ）
であり、
ｐ、ｔ、ｕ、ｖ、ｗ、ｘ、ｙ、ｚの各々は、それぞれにＭ、Ｌ、Ｓ、Ｃ、Ｈ、Ｏ及びＮの各々についての全電荷を表し、ここで、ｐｉ＋ｔａ＋ｕｂ＋ｖｄ＋ｗｅ＋ｘｆ＋ｙｇ＋ｚｈ＝０である。］
を含み、
前記触媒は少なくとも３つの回折ピークが２５°を超える２θ角に位置するＸ線粉末回折パターンを有する、
方法。
【請求項２５】
触媒組成物を調製する方法であって、
ｉ）溶媒担体中に、異なる「ｄ」ブロック元素金属の少なくとも２つの金属前駆体を含む触媒前駆体を用意するステップ、
ｉｉ）固体炭素質粒子を含む炭化水素供給原料に、触媒前駆体を含浸するステップ、
ｉｉｉ）含浸された炭化水素供給原料を溶媒及び硫化剤と合わせて、式（Ｒｐ）ｉ（Ｍｔ）ａ（Ｌｕ）ｂ（Ｓｖ）ｄ（Ｃｗ）ｅ（Ｈｘ）ｆ（Ｏｙ）ｇ（Ｎｚ）ｈを有する触媒組成物を形成するステップ
［式中、
Ｒは少なくとも１つのランタノイド元素金属又はアルカリ土類金属であり；
Ｍは少なくとも１つの「ｄ」ブロック元素金属であり；
Ｌは、「ｄ」ブロック元素金属Ｍと異なる少なくとも１つの「ｄ」ブロック元素金属であり；
０＜＝ｉ＜＝１であり；
０＜ｂ／ａ＝＜５、
０．５（ａ＋ｂ）＜＝ｄ＜＝５（ａ＋ｂ）、
０＜ｅ＜＝１１（ａ＋ｂ）、
０＜ｆ＜＝７（ａ＋ｂ）、
０＜ｇ＜＝５（ａ＋ｂ）、
０＜ｈ＜＝２（ａ＋ｂ）
であり、
ｐ、ｔ、ｕ、ｖ、ｗ、ｘ、ｙ、ｚの各々は、それぞれにＭ、Ｌ、Ｓ、Ｃ、Ｈ、Ｏ及びＮの各々についての全電荷を表し、ここで、ｐｉ＋ｔａ＋ｕｂ＋ｖｄ＋ｗｅ＋ｘｆ＋ｙｇ＋ｚｈ＝０である。］
を含み、
触媒は少なくとも３つの回折ピークが２５°を超える２θ角に位置するＸ線粉末回折パターンを有する、
方法。
【請求項２６】
硫化剤が、元素イオウ、硫化アンモニウム、ポリ硫化アンモニウム（［（ＮＨ４）２Ｓｘ）、チオ硫酸アンモニウム（（ＮＨ４）２Ｓ２Ｏ３）、チオ硫酸ナトリウムＮａ２Ｓ２Ｏ３）、チオ尿素ＣＳＮ２Ｈ４、二硫化炭素、ジメチルジスルフィド（ＤＭＤＳ）、ジメチルスルフィド（ＤＭＳ）、ターシャリーブチルポリスルフィド（ＰＳＴＢ）、ターシャリーノニルポリスルフィド（ＰＳＴＮ）、メルカプタン、チオグリコール及びこれらの混合物の群から選択される、請求項２０、２１及び２３〜２５のいずれか一項に記載の方法。
【請求項２７】
少なくとも１つのイオウ添加剤が硫化剤に加えられ、前記イオウ添加剤は元素イオウ、チオジアゾール、チオ酸、チオアミド、チオシアネート、チオエステル、チオフェノール、チオセミカルバジド、チオ尿素、メルカプトアルコール、ジアルキルスルフィド、ジヒドロキシアルキルスルフィド、ジアリールスルフィド、ジアラルキルスルフィド、ジメチルスルホキシド、ジエタノールジスルフィド、ｔｅｒｔ−ノニルポリスルフィド、ジメチルスルフィド、ジメチルジスルフィド、２，２−ジチオビスエタノール、及びこれらの混合物の群から選択される、請求項１９〜２１及び２３〜２５のいずれか一項に記載の方法。
【請求項２８】
異なる「ｄ」ブロック元素金属の少なくとも２つの金属前駆体が、硝酸鉄（ＩＩＩ）、硝酸亜鉛、硫化第二鉄、硫化第一鉄、硫化鉄、硫化亜鉛、硫酸第二鉄、硝酸第二鉄、リン酸第二鉄、硫酸ニッケル、硝酸ニッケル、リン酸ニッケル、酢酸ニッケル及びこれらの混合物から選択される、請求項１９〜２１及び２３〜２５のいずれか一項に記載の方法。
【請求項２９】
ｂ／ａが０．１から１０までの範囲にあるモル比を有するのに十分な量の金属前駆体が提供される、請求項１９〜２５のいずれか一項に記載の方法。
【請求項３０】
Ｍが鉄及びニッケル並びにこれらの混合物から選択され、Ｌがニッケル及び鉄並びにこれらの混合物から選択され、ＭがＬと異なる、請求項１９〜２５のいずれか一項に記載の方法。
【請求項３１】
Ｍが銅及び鉄並びにこれらの混合物から選択され、Ｌが銅及び鉄並びにこれらの混合物から選択され、ＭがＬと異なる、請求項１９〜２５のいずれか一項に記載の方法。
【請求項３２】
Ｍがコバルト及び鉄並びにこれらの混合物から選択され、Ｌがコバルト及び鉄並びにこれらの混合物から選択され、ＭがＬと異なる、請求項１９〜２５のいずれか一項に記載の方法。
【請求項３３】
Ｍがクロム及び鉄並びにこれらの混合物から選択され、Ｌがクロム及び鉄並びにこれらの混合物から選択され、ＭがＬと異なる、請求項１９〜２５のいずれか一項に記載の方法。
【請求項３４】
Ｍがチタン及び鉄並びにこれらの混合物から選択され、Ｌがチタン及び鉄並びにこれらの混合物から選択され、ＭがＬと異なる、請求項１９〜２５のいずれか一項に記載の方法。
【請求項３５】
ＭがＦｅであり、ＬがＺｎであり、Ｆｅ：Ｚｎが１：１０から１０：１までの範囲にあるモル比を有する、請求項１９〜２５のいずれか一項に記載の方法。
【請求項３６】
触媒組成物への転換が、温度１００〜４００℃及び圧力０〜１０００ｐｓｉｇにおいてである、請求項１９〜２２のいずれか一項に記載の方法。
【請求項３７】
炭化水素化合物が、ナフサ、デカント油、ディーゼル、ＶＧＯ（減圧ガス油）、軽質ガス油、ＭＣＯ（中質循環油）、軽質循環油（ＬＣＯ）、重質循環油（ＨＣＯ）、芳香族溶媒及びこれらの混合物の群から選択される、請求項１９〜２２のいずれか一項に記載の方法。
【請求項３８】
少なくとも１つの界面活性剤が、触媒組成物を形成するために、炭化水素化合物に加えられる、請求項１９〜２２のいずれか一項に記載の方法。
【請求項３９】
界面活性剤が、Ｎ含有有機添加剤、Ｐ含有有機添加剤、イオウ含有有機添加剤及びこれらの混合物から選択される、請求項３８に記載の方法。
【請求項４０】
界面活性剤が、芳香族アミン、環式脂肪族アミン、多環式脂肪族アミン、カルボン酸、アルキルスルホン酸塩、ホスホン酸塩、アルキルオキシド及びこれらの混合物の群から選択される、請求項３８に記載の方法。
【請求項４１】
少なくとも１つの犠牲材料が、触媒組成物を形成するために、炭化水素化合物に加えられる、請求項１９〜２２のいずれか一項に記載の方法。
【請求項４２】
犠牲材料が、ヒュームドシリカ、酸化鉄、Ａｌ２Ｏ３、ＭｇＯ、ＭｇＡｌ２Ｏ４、ゼオライト、仮焼カオリン粘土のミクロスフェア、チタニア、活性炭、カーボンブラック及びこれらの混合物の群から選択される、請求項４１に記載の方法。
【請求項４３】
犠牲材料が、少なくとも１ｍ２／ｇのＢＥＴ表面積及び少なくとも０．００５ｃｍ３／ｇの全細孔容積を有する、請求項４１に記載の方法。
【請求項４４】
油分散性イオウ含有有機金属前駆体が熱分解して、金属前駆体を系中硫化するためのイオウを放出する、請求項２２に記載の方法。
【請求項４５】
異なる「ｄ」ブロック元素金属の少なくとも２つの金属前駆体が、ナフテン酸ニッケル、ジチオカルバミン酸チタン、硫酸チタニル、アルキルジチオカルバミン酸亜鉛、アルキルホスホロジチオン酸亜鉛、亜鉛メルカプトベンゾチアゾール、ジベンジルジチオカルバミン酸亜鉛、ジチオカルバミン酸銅、酢酸マンガン、ジアルキルジチオリン酸亜鉛及びこれらの混合物から選択される、請求項１９〜２１及び２３〜２５のいずれか一項に記載の方法。
【請求項４６】
異なる「ｄ」ブロック元素金属の少なくとも２つの金属前駆体が、ジメチルジチオカルバミン酸鉄（ＩＩＩ）（Ｆｅ−ＤＴＣ）、ジエチルジチオカルバミン酸亜鉛（Ｚｎ−ＤＴＣ）及びジイソプロピルジチオリン酸亜鉛（Ｚｎ−ＤＴＰ）から選択される、請求項１９〜２１及び２３〜２５のいずれか一項に記載の方法。
【請求項４７】
少なくとも１つのランタノイド金属化合物を炭化水素化合物に加えるステップをさらに含む、請求項１９〜２２のいずれか一項に記載の方法。
【請求項４８】
ランタノイド金属化合物が、ネオデカン酸ネオジム、ナフテン酸ネオジム、オクタン酸ネオジム、２，２−ジエチルヘキサン酸ネオジム、２，２−ジエチルヘプタン酸ネオジム及びこれらの混合物の群から選択される、請求項４７に記載の方法。
【請求項４９】
溶媒担体が、アルコール、ケトン、アルデヒド、クエン酸、カルボン酸、水及びこれらの混合物の群から選択される、請求項２３〜２５のいずれか一項に記載の方法。
【請求項５０】
金属前駆体の少なくとも１つが有機前駆体である、請求項１９〜２５のいずれか一項に記載の方法。
【請求項５１】
炭化水素供給原料が重質油供給物であり、触媒前駆体が、触媒前駆体の系中硫化のために、重質油供給物中の硫化剤と合わされる、請求項２３〜２５のいずれか一項に記載の方法。
【請求項５２】
系中硫化が、周囲温度から５００℃までの範囲にある温度、周囲圧力から２８００ｐｓｉまでの圧力、０．０５〜１０時−１までの液空間速度、及び２００から１５，０００ＳＣＦ／Ｂまでの水素ガス割合で行われる、請求項５１に記載の方法。
【請求項５３】
炭化水素供給原料が固体炭素質粒子を含み、触媒前駆体が、触媒前駆体の系中硫化のために、石炭液化反応器内で硫化剤、少なくとも１つの溶媒及び固体炭素質粒子と合わされる、請求項２３〜２５のいずれか一項に記載の方法。
【請求項５４】
系中硫化が、少なくとも２００℃の温度、及び３００〜５０００ｐｓｉｇの範囲内の圧力で少なくとも１０分間行われる、請求項５３に記載の方法。
【請求項５５】
硫化剤が、炭化水素供給原料と合わせる前に、触媒前駆体の系外硫化のために、触媒前駆体に直接加えられる、請求項２３〜２５のいずれか一項に記載の方法。
【請求項５６】
異なる「ｄ」ブロック元素金属の少なくとも２つの金属前駆体が、硝酸鉄（ＩＩＩ）、硝酸亜鉛、硫化第二鉄、硫化第一鉄、硫化鉄、硫化亜鉛、硫酸第二鉄、硝酸第二鉄、リン酸第二鉄、硫酸ニッケル、硝酸ニッケル、リン酸ニッケル、酢酸ニッケル及びこれらの混合物から選択される、請求項１９〜２１及び２３〜２５のいずれか一項に記載の方法。